РЕАКЦИОННОСПОСОБНАЯ ПОЛИУРЕТАНОВАЯ КОМПОЗИЦИЯ, СОДЕРЖАЩАЯ УСТОЙЧИВЫЕ К ИСТИРАНИЮ НАПОЛНИТЕЛИ

1. Способ получения реакционноспособной полиуретановой композиции, включающий стадии:
- на первой стадии получение не содержащего мономера термопластичного полиуретана, имеющего изоцианат-реакционноспособные группы, из способного реагировать с изоцианатом полимера или из смеси способных реагировать с изоцианатом полимеров, имеющих фракцию из по меньшей мере 90 мас.% линейных молекул, путем взаимодействия с полиизоцианатом, имеющим молекулярную массу <500 г/моль, при мольном недостатке изоцианатных групп полиизоцианата относительно изоцианат-реакционноспособных концевых групп полимера или смеси полимеров, и
- на второй стадии взаимодействие указанного термопластичного полиуретана с преполимером с концевыми изоцианатными группами с низким содержанием мономера, имеющим остаточное содержание мономера не более чем 0,5 мас.%, при мольном отношении изоцианат-реакционноспособных концевых групп термопластичного полиуретана к изоцианатным группам преполимера от 1:1,1 до 1:5, с получением полиуретановой композиции, содержащей реакционноспособные изоцианатные группы,
где указанный способ протекает с добавлением компонента неорганического наполнителя и, необязательно, вспомогательных веществ, и компонент наполнителя включает частицы по меньшей мере одного наполнителя, который имеет твердость по Мосу по меньшей мере 6.
2. Способ по п. 1, отличающийся тем, что компонент неорганического наполнителя добавляют во время второй стадии способа.
3. Способ по п. 1 или 2, отличающийся тем, что частицы имеют средний диаметр частиц в интервале наночастиц (<1 мкм) или в интервале от 3,5 до 56 мкм.
4. Способ по п. 1 или 2, отличающийся тем, что мольное отношение изоцианат-реакционноспособных концевых групп полимера или смеси полимеров к изоцианатным группам полиизоцианата на первой стадии способа находится в интервале от 1,3:1 до 5:1.
5. Способ по п. 1 или 2, отличающийся тем, что концевыми группами почти полностью линейного полимера являются гидроксильные группы, аминогруппы, карбоксильные группы, группы ангидрида карбоновой кислоты и/или меркаптогруппы.
6. Способ по п. 1 или 2, отличающийся тем, что способный реагировать с изоцианатом полимер или смесь способных реагировать с изоцианатом полимеров представляет собой одно или несколько веществ, выбранных из следующего списка: сложные полиэфиры, ди- или трифункциональные полиэтиленгликоли или полипропиленгликоли, политетрагидрофураны и полиамиды, а также их сополимеры и блок-сополимеры.
7. Способ по п. 1 или 2, отличающийся тем, что полиизоцианат, имеющий молекулярную массу <500, представляет собой вещество или смесь веществ, выбранных из ароматических, алифатических или циклоалифатических полиизоцианатов, имеющих изоцианатную функциональность от 1 до 4.
12
8. Способ по п. 1 или 2, отличающийся тем, что преполимер с концевыми изоцианатными группами с пониженным содержанием мономера для использования на второй стадии способа содержит одно или несколько веществ, выбранных из группы, включающей продукты реакции простых полиэфирполиолов, более конкретно полипропиленгликолей, и сложных полиэфирполиолов с полиизоцианатами, более конкретно, с диизоцианатодифенилметанами (MDI), диизоцианатотолуолами (TDI), диизоцианатогексаном (HDI), изоцианато-3-изоцианатометил-3,5,5-триметилциклогексаном (IPDI) и/или НMDI.
9. Способ по п. 1 или 2, отличающийся тем, что первую и/или вторую стадию способа проводят при температуре в интервале от 80 до 140ºС, предпочтительно от 100 до 120ºС.
10. Способ по п. 1 или 2, отличающийся тем, что компонент неорганического наполнителя содержит только один наполнитель.
11. Способ по п. 1 или 2, отличающийся тем, что по меньшей мере один наполнитель представляет собой оксид металла, диоксид кремния, карбид металла, карбид кремния, нитрид металла, нитрид кремния или нитрид бора.
12. Способ по п. 1 или 2, отличающийся тем, что компонент неорганического наполнителя имеет фракцию в интервале от 5 до 60 мас.% в расчете на общую массу реакционноспособной полиуретановой композиции.
13. Реакционноспособная полиуретановая композиция, получаемая способом по п. 1 или 2.
14. Применение реакционноспособной полиуретановой композиции по п. 13 в качестве покрывающего материала.
15. Изделие с поверхностью, которая, по меньшей мере частично, имеет слой, который включает реакционноспособную полиуретановую композицию по п. 13.